(57)【要約】      （修正有）【課題】３Ｄプリンター用の造形材料において、新たなバリエーションを有する造形物を得ることが可能な造形材料を提供する。【解決手段】直径０．５〜１０ｍｍの線状体であって、該線状体は、付加製造装置に適用して所望の造形物を得るための造形材料１であり、該線状体は熱可塑性合成樹脂によって構成され、該造形材料１が構造色を有する。または、直径０．５〜１０ｍｍの線状体であって、該線状体は、付加製造装置に適用して所望の造形物を得るための造形材料１であり、該線状体は熱可塑性合成樹脂によって構成され、熱可塑性合成樹脂が構造色発現性色材を含む。【選択図】図１
0003222767.tif 000002
【実用新案登録請求の範囲】
【請求項１】
直径０．５〜１０ｍｍの線状体であって、該線状体は、付加製造装置に適用して所望の造形物を得るための造形材料であり、該線状体は熱可塑性合成樹脂によって構成され、該造形材料が構造色を有することを特徴とする造形材料。
【請求項２】
請求項１記載の造形材料が、構造色を有することに加えて、クロミック性を有することを特徴とする造形材料。
【請求項３】
直径０．５〜１０ｍｍの線状体であって、該線状体は、付加製造装置に適用して所望の造形物を得るための造形材料であり、該線状体は熱可塑性合成樹脂によって構成され、熱可塑性合成樹脂が構造色発現性色材を含むことを特徴とする造形材料。
【請求項４】
熱可塑性合成樹脂が、構造色発現性色材とクロミック色材を含むことを特徴とする請求項３記載の造形材料。
【請求項５】
熱可塑性合成樹脂が、ポリエステル系樹脂であることを特徴とする請求項１〜４のいずれか１項記載の造形材料。
【請求項６】
ポリエステル系樹脂が、酸成分としてテレフタル酸を含み、ジオール成分としてエチレングリコールおよび１，４−ブタンジオールを含むポリエステル共重合体を主成分とするポリエステル系樹脂であることを特徴とする請求項５記載の造形材料。
【請求項７】
請求項１〜６のいずれか１項記載の造形材料を用いて得られる造形物が、構造色を有することを特徴とする造形物。
【考案の詳細な説明】
【技術分野】
【０００１】
本考案は、付加製造装置（３次元プリンター）に用いるための造形材料に関する。
【背景技術】
【０００２】
樹脂成形体は、射出成形、押出成形など各種の方法で成形されており、日用品の分野や産業分野などで幅広く利用されている。少量多品種の成形体を得る方法として、３次元プリンター（３Ｄプリンター）に代表される立体造形機による成形方法が注目されている。
【０００３】
３Ｄプリンターの手法には、熱溶解積層法（ＦＤＭ）、光造形法（ＳＬＡ）、粉末焼結積層法（ＳＬＳ）などがあり、それぞれで技術開発が進められている。個人用などではＦＤＭ法の造形装置が広く用いられており、ＡＢＳ樹脂（アクリロニトリル−ブタジエン−スチレン共重合体）やポリ乳酸樹脂などの熱可塑性合成樹脂を原料とした線状体が造形材料として知られている。
【０００４】
たとえば特許文献１には、高精度の造形を可能とするための材料として、平均直径が０．０６９〜０．０７４インチ（約１．７５〜１．９０ｍｍ）、長さが２０フィート（約６．１ｍ）以上、直径の標準偏差が０．０００４インチ（０．０１ｍｍ）以下である造形材料が開示されている。
【先行技術文献】
【特許文献】
【０００５】
【特許文献１】特表２００５−５２３３９１号公報
【考案の概要】
【考案が解決しようとする課題】
【０００６】
少量多品種の成形体を得ることができる３Ｄプリンター用の造形材料には、種々の機能や質感等の種々のバリエーションを有するものが期待される。本考案は、３Ｄプリンター用の造形材料において、新たなバリエーションを有する造形物を得ることが可能な造形材料を提案することを課題とする。
【課題を解決するための手段】
【０００７】
本考案は、直径０．５〜１０ｍｍの線状体であって、該線状体は、付加製造装置に適用して所望の造形物を得るための造形材料であり、該線状体は熱可塑性合成樹脂によって構成され、該造形材料が構造色を有することを特徴とする造形材料を要旨とする。
【０００８】
また、本考案は、直径０．５〜１０ｍｍの線状体であって、該線状体は、付加製造装置に適用して所望の造形物を得るための造形材料であり、該線状体は熱可塑性合成樹脂によって構成され、熱可塑性合成樹脂が構造色発現性色材を含むことを特徴とする造形材料を要旨とする。
【０００９】
本考案の造形材料は、熱可塑性合成樹脂によって構成されてなり、直径０．５〜１０ｍｍの線状体である。線状体は、数ｍ〜数百ｍの連続線状物であり、これを巻いてリール状として、３Ｄプリンターに取り付けて所望の形状の成形体（造形物）を得る。造形材料の好ましい直径は１ｍｍ以上であり、特に直径１．７５ｍｍの造形材料は、市販の熱溶解積層法による３Ｄプリンターに適用できることから好ましい。なお、線状体は、必要に応じて３ｍｍ〜１０００ｍｍ程度の所定長にカットして使用してもよい。
【００１０】
本考案の造形材料は、構造色を有している。造形材料が構造色を有するためには、熱可塑性合成樹脂中に構造色発現色材を含ませる方法がより効果的である。構造色とは薄膜干渉、多層膜干渉、回折、光散乱、Ｍｉｅ散乱、屈折などの現象により、真珠・玉虫・モルフォ蝶の羽、オパールのような独特の色彩を発現することを差し、構造色発現性色材とは、上記した独特の色彩を発現する色材である。構造色発現性色材としては、特に、遊色効果（カラートラベル効果）のような異方性の強い構造色を示す色材であることが好ましい。構造色発現性色材としては、アルミニウム・雲母などの粉体またはフレークを基材とし、シリカ・酸化チタン・金属微粒子などで被覆した複合顔料などが挙げられる。このような構造色発現色材は１種のみを用いても、また２種以上を併用してもよい。
【００１１】
構造色発現色材の粒径としては、熱可塑性合成樹脂中に良好に含有でき、溶融紡糸可能な程度であればよいが、最大径は１００μｍ以下が好ましい。最大径を１００μｍ以下とすることにより、溶融紡糸の際に、ノズルパックに目詰まりが生じにくく、良好に溶融紡糸を行うことができ、また３Ｄプリンターで造形する際にノズル閉塞などのトラブルが起こりにくくなる。このような理由から、さらに好ましくは最大径が５０μｍ以下である。また、粒径の下限は、取扱い性の観点から０．０１μｍがよい。また、熱可塑性合成樹脂との混練性や分散性、耐熱性を調整するための加工や表面処理（例えば、コーティング、マイクロカプセル化、プラズマ処理、マスターバッチ化）などを施してもよい。
【００１２】
熱可塑性合成樹脂中に含ませる構造色発現色材の比率は、材料の比重や相性、含ませる際の混練方法、構造色発現色材の粒径によって適宜設計すればよいが、熱可塑性合成樹脂１００質量部に対して構造色発現色材は０．１〜３０質量部がよい。構造色発現色材の量が０．１質量部未満の場合、十分な構造色発現性が得にくい。また、構造色発現色材の量を３０質量部以下とすることにより、線状体が造形時に容易に折れることなく、また得られる造形物が脆くならず、通常の使用では破壊されにくい強度を維持することができる。
【００１３】
また、本発明の造形材料は、構造色を有することに加えて、クロミック性を有することが好ましい。クロミック性は、熱、光、電気、溶媒和、圧力などが加わることにより変色する性質であり、例えば、構造色とサーモクロミック性を有する場合、サーモクロミック色材の変色温度以下と変色温度以上とでは外観の色や光沢を変化させることができ、そこに構造色による光沢や色相の奥行きも加わり、高い意匠性を付与することができる。熱以外の刺激に応答するクロミック色材の場合は、自由なタイミングで外観変化を与えることができ、意匠性をさらに高めることができる。
【００１４】
クロミック性は、クロミック色材を熱可塑性合成樹脂に含ませることにより、達成できる。クロミック色材としては、熱であればサーモクロミック色材（例えば、ハロゲノ錯体、ジニトロジアンミン銅（II）錯体、エチレンジアミン類ニッケル（II）錯体、サリチルアルデヒド類錯体、ポリペプチド類のコレステリック液晶、ロイコ染料）、光であればフォトクロミック色材（例えば、アゾベンゼン・スピロピラン・ジアリールエテン）、電気であればエレクトロクロミック色材（例えば、ビオロゲン系化合物、酸化タングステン）、溶媒和であればソルバトクロミック色材（例えば、２，６−ジフェニル−４−（２，４，６−トリフェニルピリジニオ）フェノレート）、圧力であればピエゾクロミック色材（例えば、金属−ジオンジオキシマート錯体）が挙げられる。これらのクロミック色材は１種のみを用いても、２種以上を併用してもよい。
【００１５】
クロミック色材の粒径としては、熱可塑性合成樹脂中に良好に含有でき、溶融紡糸可能な程度であればよいが、構造色発現色材と同様の理由で、最大径は１００μｍ以下が好ましく、より好ましくは５０μｍ以下が好ましく、下限は、取り扱い性から、０．０１μｍがよい。また、熱可塑性合成樹脂との混練性や分散性、耐熱性を調整するための加工や表面処理（例えば、コーティング、マイクロカプセル化、プラズマ処理、マスターバッチ化）などを施してもよい。
【００１６】
熱可塑性合成樹脂中に含ませるクロミック色材の比率は、材料の比重や相性、含ませる際の混練方法、クロミック色材の粒径によって適宜設計すればよいが、熱可塑性合成樹脂１００質量部に対して構造色発現色材は０．０１〜１０質量部がよい。
【００１７】
本考案の造形材料を構成する熱可塑性合成樹脂は、ポリエステル系樹脂、ポリアミド系樹脂、ポリオレフィン系樹脂、ポリカーボネート系樹脂、アクリル系樹脂、ビニル系樹脂、熱可塑性エラストマー等が挙げられる。なかでも、力学特性の調整の容易さや汎用性の高さから、ポリエステル系樹脂を好適に使用できる。
【００１８】
ポリエステル系樹脂のなかでも、ポリ乳酸は、反りが発生しにくいために好ましく、Ｄ体含有量が低いポリＬ乳酸は、黄色味が帯びにくいため、さらに好ましい。黄色味を帯びにくくするためには、Ｄ体含有量が１．５モル％未満であることが好ましい。
【００１９】
また、融点が１３０〜２００℃程度のポリエステル共重合体を好ましく用いることができる。造形時に、３Ｄプリンターは熱可塑性合成樹脂の融点以上の温度に設定する必要があるが、造形材料を構成する熱可塑性合成樹脂の融点の上限を２００℃以下とすることにより、３Ｄプリンターの設定温度を極めて高温状態にする必要がないため好ましい。融点が１３０〜２００℃程度のポリエステル共重合体としては、本出願人が提案している特願２０１８−５２７６３３号に記載されているポリエステル共重合体を好ましく用いることができる。このポリエステル共重合体は、酸成分としてテレフタル酸を含み、ジオール成分としてエチレングリコール及び１，４−ブタンジオールを含むポリエステル共重合体であり、好ましい融点が１３０〜２００℃であり、また、ガラス転移温度は５０℃以下、結晶化温度は１２０℃以下である。このため、得られる造形物をガラス転移温度以上に加温すると、容易に形状変更が可能となる。
【００２０】
したがって、造形材料を構成する熱可塑性合成樹脂として、このポリエステル共重合体を用い、ポリエステル共重合体に、構造色発現性色材とサーモクロミック色材とを含ませて、ポリエステル共重合体の形状変更可能な温度とサーモクロミック色材の変色温度を揃えると、色や光沢の変化に加えて形状や剛性の変化も起こり、意匠性が大きく向上する。したがって、造形材料を構成する熱可塑性合成樹脂として、このポリエステル共重合体を用いれば、得られる造形物は、構造色発現性色材とサーモクロミック色材を含む場合、加温・柔軟化させて形状変更した際に、形状の曲率や端面の向きが変化することで色調や光沢などが変化するため、単なる形状変更では得られない外観変化が起こり、意匠性がより向上したものとなり好ましい。
【００２１】
なお、このポリエステル共重合体には、本考案の目的を損なわない範囲で他のモノマー成分を含んでもよく、例えばジエチレングリコール、１，３−プロパンジオール、ネオペンチルグリコール、１,６−ヘキサンジオール、シクロヘキサンジメタノール、シクロヘキサングリコール、コハク酸、アジピン酸、アゼライン酸、セバシン酸、イソフタル酸、ε−カプロラクトンなどが挙げられ、これらの成分を適宜用いることにより、結晶性、剛性、温度特性などの性状を調整することが可能である。
【００２２】
造形材料を構成する熱可塑性合成樹脂は、２種以上の合成樹脂からなるポリマーブレンド物であってもよい。また、熱可塑性合成樹脂中には、構造色発現色材やクロミック色材以外に、本考案の目的を阻害しない範囲において、染料、顔料、蛍光色素、蓄光顔料、相溶化剤、展着剤、滑剤、充填剤、酸化防止剤、光吸収剤、安定剤、難燃剤、ｐＨ調整剤、抗菌剤、防腐剤、保存料、香料、可塑剤、粘度調整剤、透明化剤、帯電防止剤、結晶核剤等の添加剤が含まれてもよい。ただし、構造色発現色材の発色をより効果的に強く発現させるためには、熱可塑性合成樹脂の透明性が高いことが好ましい。よって、目的に応じた透明性や発色が得られるようにポリマーブレンドや添加剤処方を決定するとよい。例えば、造形材料に使用する熱可塑性合成樹脂がポリ乳酸のような硬くて脆い樹脂であり、かつ色材を比較的多量に添加する場合、得られる造形材料は、製造時や取り扱い時において、屈曲などの負荷がかかった際に、破断や欠損しやすいものとなりやすいため、本考案が目的とする性能を損なわない範囲で、可塑剤、柔軟化剤、低剛性・高靱性のポリマー、熱可塑性エラストマーなどを添加して耐屈曲性や耐衝撃性などを補うことが好ましく、ブレンドした材料の界面での反射が透明性を損ねる場合、相溶化剤などで界面の親和性を高めて透明性を向上させてもよい。
【００２３】
造形材料を構成する線状体は、単相の形態であっても、また、芯鞘型やサイドバイサイド型など、複数の重合体を複合化した複相の形態でもよい。複相の形態の造形材料を得る方法としては、複合ノズルを用いて溶融押出する方法、コーティングにより複相とする方法、複数本の線状体を圧着・接着・溶着などの方法で一体化する方法などがあげられる。
【００２４】
造形材料が複相の形態の場合、構造色発現色材を含む熱可塑性合成樹脂は複数の相のうち少なくともいずれか１相に配されればよいが、構造色発現色材からなる相の体積比率の総計が３０％以上であれば、付加製造後に十分に機能を発揮しうるため好ましく、より好ましくは５０％以上である。
【００２５】
また、単相または複相の線状体の最外層に構造色発現色材を担持させて、造形材料としてもよい。担持させる方法としては、熱接着、化学接着、化学結合、圧着、密着、ディッピング、吸尽塵などがあげられる。
【００２６】
本考案の造形材料は、主として熱可塑性合成樹脂からなる原料を溶融して、これを紡糸ノズルから押し出すことによって連続した線状体のものを得ることができる。例えば、原料を溶融紡糸法によって紡糸した後、延伸して熱可塑性合成樹脂を結晶化させて線状体を得る、あるいは紡糸した後に未延伸の状態で線状体を得る。未延伸で採取した線状体を事後の熱処理で結晶化させてもよい。
【考案の効果】
【００２７】
３Ｄプリンターによる造形材料として、種々の機能や質感等の種々のバリエーションを有することが期待される中、本考案における種々の構造色が発揮される造形材料によれば、新たなバリエーションを有する造形物を得ることが可能となる。したがって、本考案の造形材料により得られる造形物をインテリア、装飾品、アート作品などに使用する場合の意匠性が増し、付加価値の高いものとなる。
【図面の簡単な説明】
【００２８】
【図１】本考案の線状体の造形材料（１）を示す概略斜視図である。造形材料（１）は、連続しており、リール（２）に巻かれている。
【実施例】
【００２９】
本考案について、実施例に基づき具体的に説明する。なお、以下の実施例、比較例において、３Ｄプリンターによる造形性試験に際しては、ＸＹＺｐｒｉｎｔｉｎｇ社製の３Ｄプリンター「ＤａｖｉｎｃｉＰｒｏ」を用いて造形物を作成した。
【００３０】
実施例１
ポリエステル系共重合体チップ（テレフタル酸５０モル％、エチレングリコール２５モル％、１，４−ブタンジオール２５モル％からなる共重合ポリエステル、比重１．３８、融点１８０℃）１００質量部に対し、ポリエステル系樹脂（ユニチカ社製  商品名「エリーテルＵＥ−３２１０」）を１０質量部、展着剤（松村石油社製  商品名「モレスコホワイトＰ−３５０Ｐ」）を０．２質量部、構造色発現色材（ポリコール興業社製  商品名「ポリクールＭＥＴＭ−１１２０１２  パール」）を１質量部添加したもの（樹脂組成物）を用いて、エクストルーダー型紡糸機にて、紡糸温度２００℃で溶融紡糸し、未延伸にて、ストランド状物を得た。次いで、該ストランド状物を熱風乾燥機に導入し、無荷重の状態で７５℃にて６０分間の熱処理を行い、空冷して、直径１．７５ｍｍの円形断面の連続した線状体である造形材料を得た。造形材料は、ベース樹脂の結晶化により全体にマットな白色であり、パール調の光沢がやや見うけられた。得られた造形材料を、３Ｄプリンターにより造形試験（造形温度２００℃）を行ったところ、良好に造形可能で所望の形状の白色の造形物が得られた。造形物において、再溶融加工によってベース樹脂が非晶化されてクリア化したことでパール調の光沢が強く見られた。
【００３１】
実施例２
実施例１において、構造色発現色材として、東洋アルミニウム社製  商品名「クロマシャイン  ＭＢＬ−２０Ｘ」を用いたこと以外は、同じ原料を用いて、エクストルーダー型紡糸機にて、紡糸温度２００℃で溶融紡糸し、温浴延伸し、直径１．７５ｍｍの円形断面の連続した線状体である造形材料を得た。造形材料は全体に濃青色であり、見る角度により青色の濃さが異なる遊色効果が見られた。得られた造形材料を、３Ｄプリンターにより造形試験（造形温度２００℃）を行ったところ、良好に造形可能で所望の形状の濃青色の造形物が得られ、造形物もまた遊色効果が見られた。
【００３２】
実施例３
実施例２と同じ原料を用いて溶融紡糸し、未延伸にてクリアな濃青色のストランド状物を得た。次いで該ストランド状物を熱風乾燥機に導入し、無荷重の状態で７５℃にて６０分間の熱処理を行い、空冷して、直径１．７５ｍｍの円形断面の連続した線状体である造形材料を得た。造形材料は、ベース樹脂の結晶化により全体にマットな青色であり、遊色効果は殆ど見られなかった。得られた造形材料を、３Ｄプリンターにより造形試験（造形温度２００℃）を行ったところ、良好に造形可能で所望の形状のクリアな濃青色の造形物が得られた。造形物において、再溶融加工によってベース樹脂が非晶化されてクリア化したことで遊色効果が見られた。
【００３３】
実施例４
実施例１において、実施例１で用いた樹脂組成物に、さらに、ポリエステル系共重合体チップ１００質量部に対して、クロミック色材（松井色素化学工業所社製  商品名「クロミカラーＰＥＣｏｎｃ  ＢＷグレード  ＃３７  Ｆ−０」）１質量部を添加したこと以外は、実施例１と同様にして造形材料を得た。
【００３４】
得られた造形材料は、２０℃環境において観察すると全体にマットなピンク色であり、パール調の光沢が少々見られた。これを５０℃環境におくとパール調の光沢を少々有するマットな白色に変色した。また２０℃環境に戻すと徐々に元のマットなピンク色に戻った。
【００３５】
得られた造形材料を、３Ｄプリンターにより造形試験（造形温度２００℃）を行ったところ、良好に造形可能で所望の形状のピンク色の造形物が得られた。造形物において、再溶融加工によってベース樹脂が非晶化されてクリア化したことでパール調の光沢が強く見られた。また、得られた造形物を５０℃環境におくとパール調の光沢を有する白色に変色した。また２０℃環境に戻すと徐々に元のピンク色に戻った。
【００３６】
比較例１
ポリ乳酸樹脂（比重１．２４、融点１６５℃）のみを用いて、実施例１と同様にして、エクストルーダー型紡糸機にて溶融紡糸し、延伸せずに、直径１．７５ｍｍの無色の造形材料を得た。得られた造形材料を、実施例１と同様に３Ｄプリンターにて造形試験を行ったところ、問題なく造形できるものの、一般的な市販のＰＬＡフィラメントと同様の外観で、特に意匠性は見られなかった。
【符号の説明】
【００３７】
１：造形材料
２：リール
【図１】
0003222767.tif 000003